【手続補正書】
【提出日】平成29年8月25日(2017.8.25)
【手続補正１】
【補正対象書類名】特許請求の範囲
【補正対象項目名】全文
【補正方法】変更
【補正の内容】
【特許請求の範囲】
【請求項１】
銅含有（Ｃｕ含有）導電性ペーストであって、
ａ）約１０〜９５重量％の被覆されたＣｕ粒子の粉末と、
ｂ）約０．１〜１５重量％のガラスフリットと、これが分散されている
ｃ）有機媒体と、
を含み、これらすべての成分の総重量％が総計１００重量％になるように前記ペーストが構成されており、（ｉ）前記被覆されたＣｕ粒子は、ゲルマニウム（Ｇｅ）で表面被覆されたコアＣｕ粒子から構成され、且つ、Ｇｅの含有濃度は、１００重量部の前記コアＣｕ粒子に基づいて約０．０１〜３５重量部であり、且つ、（ｉｉ）前記有機媒体は、少なくとも１つの溶媒に溶解された少なくとも１つの有機ポリマーから構成される、銅含有（Ｃｕ含有）導電性ペースト。
【請求項２】
前記被覆されたＣｕ粒子に含まれるＧｅの含有濃度は、１００重量部の前記コアＣｕ粒子に基づいて約０．１〜３０重量部である、請求項１に記載のＣｕ含有導電性ペースト。
【請求項３】
前記被覆されたＣｕ粒子は、前記コアＣｕ粒子上に表面被覆されたホウ素（Ｂ）を更に含み、且つ、Ｂの含有濃度は、１００重量部の前記コアＣｕ粒子に基づいて約０〜１５重量部である、請求項１に記載のＣｕ含有導電性ペースト。
【請求項４】
前記被覆されたＣｕ粒子に含まれる前記コアＣｕ粒子は、約０．０８〜５０μｍの粒径（Ｄ５０）を有する、請求項１に記載のＣｕ含有導電性ペースト。
【請求項５】
前記被覆されたＣｕ粒子に含まれる前記コアＣｕ粒子は、約１〜３０μｍの粒径（Ｄ５０）を有する、請求項４に記載のＣｕ含有導電性ペースト。
【請求項６】
構造要素を含む物品であって、前記構造要素は、基板、及び少なくとも１つのＣｕ電極から構成され、前記少なくとも１つのＣｕ電極は、（Ｉ）所定の形状で所定の位置において前記基板の一側に対してＣｕ含有導電性ペーストを塗布する工程、（ＩＩ）前記Ｃｕ含有導電性ペーストを乾燥させる工程、及び（ＩＩＩ）前記Ｃｕ含有導電性ペーストを焼いて、前記少なくとも１つのＣｕ電極を形成する工程によって形成され、
前記Ｃｕ含有導電性ペーストは、
（ａ）約１０〜９５重量％の被覆されたＣｕ粒子の粉末と、
（ｂ）約０．１〜１５重量％のガラスフリットと、これが分散されている
（ｃ）有機媒体と、
を含み、これらすべての成分の総重量％が総計１００重量％になるように前記ペーストが構成されており、且つ、（ｉ）前記被覆されたＣｕ粒子は、Ｇｅで表面被覆されたコアＣｕ粒子から構成され、且つ、Ｇｅの含有濃度は、１００重量部の前記コアＣｕ粒子に基づいて約０．０１〜３５重量部であり、且つ、（ｉｉ）前記有機媒体は、少なくとも１つの溶媒に溶解された少なくとも１つの有機ポリマーから構成される、物品。
【請求項７】
工程（ＩＩＩ）の間、前記Ｃｕ含有導電性ペーストは空気中で焼かれる、請求項６に記載の物品。
【請求項８】
前記物品は、ディスプレイ、太陽電池、キャパシタ、トランジスタ、インダクタ、及び抵抗加熱器からなる群から選択される電子物品である、請求項７に記載の物品。
【請求項９】
半導体基板と、その前側又は裏側に取り付けられた少なくとも１つのＣｕ電極と、を含む太陽電池であって、前記少なくとも１つのＣｕ電極は、（Ｉ）所定の形状で所定の位置において前記半導体基板の前側又は裏側に対して、Ｃｕ含有導電性ペーストを塗布する工程、（ＩＩ）前記Ｃｕ含有導電性ペーストを乾燥させる工程、及び（ＩＩＩ）前記Ｃｕ含有導電性ペーストを焼いて、前記少なくとも１つのＣｕ電極を形成する工程によって形成され、
前記Ｃｕ含有導電性ペーストは、
（ａ）約１０〜９５重量％の被覆されたＣｕ粒子の粉末と、
（ｂ）約０．１〜１５重量％のガラスフリットと、これが分散されている
（ｃ）有機媒体と、
を含み、これらすべての成分の総重量％が総計１００重量％になるように前記ペーストが構成されており、且つ、（ｉ）前記被覆されたＣｕ粒子は、Ｇｅで表面被覆されたコアＣｕ粒子から構成され、且つ、Ｇｅの含有濃度は、１００重量部の前記コアＣｕ粒子に基づいて約０．０１〜３５重量部であり、且つ、（ｉｉ）前記有機媒体は、少なくとも１つの溶媒に溶解された少なくとも１つの有機ポリマーから構成される、太陽電池。
【請求項１０】
工程（ＩＩＩ）の間、前記Ｃｕ含有導電性ペーストは空気中で焼かれた、請求項９に記載の太陽電池。
【請求項１１】
前記少なくとも１つのＣｕ電極は、前記半導体基板の裏側に、且つ、１つ以上の裏側バスバーの形態で形成されている、請求項９に記載の太陽電池。
【手続補正２】
【補正対象書類名】明細書
【補正対象項目名】００９０
【補正方法】変更
【補正の内容】
【００９０】
【表５】
2017528871.tif 000001
本発明は以下の実施の態様を含むものである。
［１］銅含有（Ｃｕ含有）導電性ペーストであって、
ａ）約１０〜９５重量％の被覆されたＣｕ粒子の粉末と、
ｂ）約０．１〜１５重量％のガラスフリットと、これが分散されている
ｃ）有機媒体と、
を含み、これらすべての成分の総重量％が総計１００重量％になるように前記ペーストが構成されており、（ｉ）前記被覆されたＣｕ粒子は、ゲルマニウム（Ｇｅ）で表面被覆されたコアＣｕ粒子から構成され、且つ、Ｇｅの含有濃度は、１００重量部の前記コアＣｕ粒子に基づいて約０．０１〜３５重量部であり、且つ、（ｉｉ）前記有機媒体は、少なくとも１つの溶媒に溶解された少なくとも１つの有機ポリマーから構成される、銅含有（Ｃｕ含有）導電性ペースト。
［２］前記被覆されたＣｕ粒子に含まれるＧｅの含有濃度は、１００重量部の前記コアＣｕ粒子に基づいて約０．１〜３０重量部である、前記１に記載のＣｕ含有導電性ペースト。
［３］前記被覆されたＣｕ粒子に含まれるＧｅの含有濃度は、１００重量部の前記コアＣｕ粒子に基づいて約０．２〜２５重量部である、前記２に記載のＣｕ含有導電性ペースト。
［４］前記被覆されたＣｕ粒子は、前記コアＣｕ粒子上に表面被覆されたホウ素（Ｂ）を更に含み、且つ、Ｂの含有濃度は、１００重量部の前記コアＣｕ粒子に基づいて約０〜１５重量部である、前記１に記載のＣｕ含有導電性ペースト。
［５］Ｂの含有濃度は、１００重量部の前記コアＣｕ粒子に基づいて約０．０５〜１０重量部である、前記４に記載のＣｕ含有導電性ペースト。
［６］Ｂの含有濃度は、１００重量部の前記コアＣｕ粒子に基づいて約０．０５〜３重量部である、前記５に記載のＣｕ含有導電性ペースト。
［７］前記被覆されたＣｕ粒子に含まれる前記コアＣｕ粒子は、約０．０８〜５０μｍの粒径（Ｄ５０）を有する、前記１に記載のＣｕ含有導電性ペースト。
［８］前記被覆されたＣｕ粒子に含まれる前記コアＣｕ粒子は、約１〜３０μｍの粒径（Ｄ５０）を有する、前記７に記載のＣｕ含有導電性ペースト。
［９］前記被覆されたＣｕ粒子に含まれる前記コアＣｕ粒子は、約１〜１５μｍの粒径（Ｄ５０）を有する、前記８に記載のＣｕ含有導電性ペースト。
［１０］構造要素を含む物品であって、前記構造要素は、基板、及び少なくとも１つのＣｕ電極から構成され、前記少なくとも１つのＣｕ電極は、（Ｉ）所定の形状で所定の位置において前記基板の一側に対してＣｕ含有導電性ペーストを塗布する工程、（ＩＩ）前記Ｃｕ含有導電性ペーストを乾燥させる工程、及び（ＩＩＩ）前記Ｃｕ含有導電性ペーストを焼いて、前記少なくとも１つのＣｕ電極を形成する工程によって形成され、
前記Ｃｕ含有導電性ペーストは、
（ａ）約１０〜９５重量％の被覆されたＣｕ粒子の粉末と、
（ｂ）約０．１〜１５重量％のガラスフリットと、これが分散されている
（ｃ）有機媒体と、
を含み、これらすべての成分の総重量％が総計１００重量％になるように前記ペーストが構成されており、且つ、（ｉ）前記被覆されたＣｕ粒子は、Ｇｅで表面被覆されたコアＣｕ粒子から構成され、且つ、Ｇｅの含有濃度は、１００重量部の前記コアＣｕ粒子に基づいて約０．０１〜３５重量部であり、且つ、（ｉｉ）前記有機媒体は、少なくとも１つの溶媒に溶解された少なくとも１つの有機ポリマーから構成される、物品。
［１１］工程（ＩＩＩ）の間、前記Ｃｕ含有導電性ペーストは空気中で焼かれる、前記１０に記載の物品。
［１２］前記物品は、ディスプレイ、太陽電池、キャパシタ、トランジスタ、インダクタ、及び抵抗加熱器からなる群から選択される電子物品である、前記１１に記載の物品。
［１３］半導体基板と、その前側又は裏側に取り付けられた少なくとも１つのＣｕ電極と、を含む太陽電池であって、前記少なくとも１つのＣｕ電極は、（Ｉ）所定の形状で所定の位置において前記半導体基板の前側又は裏側に対して、Ｃｕ含有導電性ペーストを塗布する工程、（ＩＩ）前記Ｃｕ含有導電性ペーストを乾燥させる工程、及び（ＩＩＩ）前記Ｃｕ含有導電性ペーストを焼いて、前記少なくとも１つのＣｕ電極を形成する工程によって形成され、
前記Ｃｕ含有導電性ペーストは、
（ａ）約１０〜９５重量％の被覆されたＣｕ粒子の粉末と、
（ｂ）約０．１〜１５重量％のガラスフリットと、これが分散されている
（ｃ）有機媒体と、
を含み、これらすべての成分の総重量％が総計１００重量％になるように前記ペーストが構成されており、且つ、（ｉ）前記被覆されたＣｕ粒子は、Ｇｅで表面被覆されたコアＣｕ粒子から構成され、且つ、Ｇｅの含有濃度は、１００重量部の前記コアＣｕ粒子に基づいて約０．０１〜３５重量部であり、且つ、（ｉｉ）前記有機媒体は、少なくとも１つの溶媒に溶解された少なくとも１つの有機ポリマーから構成される、太陽電池。
［１４］工程（ＩＩＩ）の間、前記Ｃｕ含有導電性ペーストは空気中で焼かれた、前記１３に記載の太陽電池。
［１５］前記半導体基板は、単結晶シリコン及び多結晶シリコンからなる群から選択される、前記１３に記載の太陽電池。
［１６］前記少なくとも１つのＣｕ電極は、前記半導体基板の前側に、且つ、複数の数の平行した導電性フィンガー及び前記導電性フィンガーに対して垂直である１つ以上の前側バスバーの形態で形成されている、前記１３に記載の太陽電池。
［１７］前記少なくとも１つのＣｕ電極は、前記半導体基板の裏側に、且つ、１つ以上の裏側バスバーの形態で形成されている、前記１３に記載の太陽電池。